【手続補正書】
【提出日】平成29年1月10日(2017.1.10)
【手続補正１】
【補正対象書類名】明細書
【補正対象項目名】００５６
【補正方法】変更
【補正の内容】
【００５６】
実施例Ｅ４
Ｅ４において、１−セルモジュールを以下の通りに調製した：（ｉ）ＥＣＡ−３を剥離膜上に（１００℃で）ホットプレスし、続いて、切断することによって、導電性接着剤（ＥＣＡ）ストリップ（幅２ｍｍおよび厚さ５０μｍ）を調製し、（ｉｉ）１００℃ホットプレート上にｃ−Ｓｉセルの前面を上にして配置し、ＥＣＡストリップによって、ｃ−Ｓｉセルの前面上の２本の母線を被覆しながら、ホットプレート上にセルを維持し、ＥＣＡストリップから剥離膜を取り外し、各ＥＣＡストリップ上にＣｕストリップ（幅２ｍｍ）を位置合わせし；（ｉｉｉ）ホットプレート上でｃ−Ｓｉセルをひっくり返し、ＥＣＡストリップによって、ｃ−Ｓｉセルの背面上の２つのハンダ付けパッドを被覆しながら、これを維持し、ＥＣＡストリップから剥離膜を取り外し、各ＥＣＡストリップ上にＣｕストリップ（幅２ｍｍ）を位置合わせし；（ｉｖ）ホットプレートからセルを取り外し、ハンダ付けによって２つの前面Ｃｕストリップを第１のＳｎ／ＰｄコーティングＣｕリボンと接続し、ハンダ付けによって２つの背面Ｃｕストリップを第２のＳｎ／ＰｄコーティングＣｕリボンと接続し、（ｖｉ）２層のＥＶＡの間にｃ−Ｓｉセルを配置し、次いで、ＧＳの層をｃ−Ｓｉの前面に、ＴＰＴの層をｃ−Ｓｉセルの背面に配置し；（ｖｉｉ）Ｍｅｉｅｒ  ＩＣＯＬＡＭ（商標）１０／０８積層装置（Ｍｅｉｅｒ  Ｖａｋｕｕｍｔｅｃｈｎｉｋ  ＧｍｂＨ（ドイツ））を使用して、１気圧の圧力および１４５℃の温度で１５分間、アセンブリを積層して、第１および第２のＳｎ／ＰｄコーティングＣｕリボンのそれぞれがモジュールから延在する一端を有する最終的な１−セルモジュールを形成する。
以下、本明細書に記載の主な発明につき列記する。
［１］
少なくとも１つのソーラーセルと、少なくとも１つの配線部材とを含んでなるソーラーセルモジュールであって、
（ｉ）前記少なくとも１つのソーラーセルが、少なくとも１つの表面電極を有し、かつ前記少なくとも１つの配線部材が、導電性接着剤を介して、前記少なくとも１つの表面電極に接続され；
（ｉｉ）前記導電性接着剤が、ポリマーマトリックスと、接着剤組成物に含まれる全成分の重量％が合計１００重量％となるように前記ポリマーマトリックスに分散された４０〜９０重量％の導電性粒子と、を含んでなる接着剤組成物から形成され；かつ
（ｉｉｉ）前記ポリマーマトリックスが、少なくとも１種のエチレン／アルキル（メタ）アクリレートコポリマーエラストマーと、少なくとも１種のエチレン酢酸ビニルコポリマーとのブレンドを１０：９０〜７０：３０の範囲の重量比で含んでなる、ソーラーセルモジュール。
［２］
前記少なくとも１種のエチレン／アルキル（メタ）アクリレートコポリマーエラストマーと、少なくとも１種のエチレン酢酸ビニルコポリマーとの重量比が、１５：８５〜７０：３０または１５：８５〜６５：３５の範囲である、［１］に記載のソーラーセルモジュール。
［３］
前記少なくとも１種のエチレン／アルキル（メタ）アクリレートコポリマーエラストマーが、エチレンの重合単位と、前記エチレン／アルキル（メタ）アクリレートコポリマーエラストマーの全重量に基づき、４０〜９０重量％、または好ましくは５０〜８０重量％、またはより好ましくは５０〜７５重量％の少なくとも１種のアルキル（メタ）アクリレートの重合単位と、を含んでなる、［１］または［２］に記載のソーラーセルモジュール。
［４］
前記少なくとも１種のエチレン／アルキル（メタ）アクリレートコポリマーエラストマーが、エチレン／メチルアクリレートコポリマー、エチレン／エチルアクリレートコポリマー、エチレン／ブチルアクリレートコポリマーからなる群から選択される、［３］に記載のソーラーセルモジュール。
［５］
前記少なくとも１種のエチレン酢酸ビニルコポリマーが、エチレンの重合単位と、前記エチレン酢酸ビニルコポリマーの全重量に基づき、５〜５０重量％、または好ましくは１５〜４５重量％、またはより好ましくは２０〜４５重量％の酢酸ビニルの共重合単位と、を含んでなる、［１］または［２］に記載のソーラーセルモジュール。
［６］
前記少なくとも１種のエチレン／アルキル（メタ）アクリレートコポリマーエラストマーおよび／または少なくとも１種のエチレン酢酸ビニルコポリマーが架橋剤によって架橋される、［１］〜［５］のいずれか一項に記載のソーラーセルモジュール。
［７］
前記導電性粒子が金属粒子および非金属粒子から選択される、［１］〜［６］のいずれか一項に記載のソーラーセルモジュール。
［８］
前記導電性粒子が金属粒子であるか、または好ましくは、前記導電性粒子が、Ａｕ、Ａｇ、Ｎｉ、Ｃｕ、Ａｌ、Ｓｎ、Ｚｎ、Ｔｉ、Ｓｎ、Ｂｉ、Ｗ、Ｐｂおよびそれらの２種以上の合金の粒子からなる群から選択されるか、またはより好ましくは、前記導電性粒子が、Ｃｕ、Ａｇ、Ｎｉおよびそれらの合金の粒子から選択されるか、またはさらにより好ましくは、前記導電性粒子がＡｇ粒子である、［７］に記載のソーラーセルモジュール。
［９］
前記接着剤組成物の全重量に基づき、前記導電性粒子の４０〜８５重量％または４５〜８３重量％が前記ポリマーマトリックスに分散される、［１］〜［８］のいずれか一項に記載のソーラーセルモジュール。
［１０］
前記少なくとも１種のソーラーセルが前面電極および背面電極を有し、かつ前記導電性接着剤を介して前記前面電極に接続される１種以上の前面配線部材、および前記導電性接着剤を介して前記背面電極に接続される１種以上の背面配線部材がある、［１］〜［９］のいずれか一項に記載のソーラーセルモジュール。
［１１］
前記少なくとも１種のソーラーセルがウエハをベースとするソーラーセルである、［１０］に記載のソーラーセルモジュール。
［１２］
前記少なくとも１種のソーラーセルが薄膜ソーラーセルである、［１０］に記載のソーラーセルモジュール。
【手続補正２】
【補正対象書類名】特許請求の範囲
【補正対象項目名】全文
【補正方法】変更
【補正の内容】
【特許請求の範囲】
【請求項１】
少なくとも１つのソーラーセルと、少なくとも１つの配線部材とを含んでなるソーラーセルモジュールであって、
（ｉ）前記少なくとも１つのソーラーセルが、少なくとも１つの表面電極を有し、かつ前記少なくとも１つの配線部材が、導電性接着剤を介して、前記少なくとも１つの表面電極に接続され；
（ｉｉ）前記導電性接着剤が、ポリマーマトリックスと、接着剤組成物に含まれる全成分の重量％が合計１００重量％となるように前記ポリマーマトリックスに分散された４０〜９０重量％の導電性粒子と、を含んでなる接着剤組成物から形成され；かつ
（ｉｉｉ）前記ポリマーマトリックスが、少なくとも１種のエチレン／アルキル（メタ）アクリレートコポリマーエラストマーと、少なくとも１種のエチレン酢酸ビニルコポリマーとのブレンドを１０：９０〜７０：３０の範囲の重量比で含んでなる、ソーラーセルモジュール。
【請求項２】
前記少なくとも１種のエチレン／アルキル（メタ）アクリレートコポリマーエラストマーと、少なくとも１種のエチレン酢酸ビニルコポリマーとの重量比が、１５：８５〜７０：３０または１５：８５〜６５：３５の範囲である、請求項１に記載のソーラーセルモジュール。
【請求項３】
前記少なくとも１種のエチレン／アルキル（メタ）アクリレートコポリマーエラストマーが、エチレンの重合単位と、前記エチレン／アルキル（メタ）アクリレートコポリマーエラストマーの全重量に基づき、４０〜９０重量％、または好ましくは５０〜８０重量％、またはより好ましくは５０〜７５重量％の少なくとも１種のアルキル（メタ）アクリレートの重合単位と、を含んでなる、請求項１または２に記載のソーラーセルモジュール。
【請求項４】
前記少なくとも１種のエチレン／アルキル（メタ）アクリレートコポリマーエラストマーが、エチレン／メチルアクリレートコポリマー、エチレン／エチルアクリレートコポリマー、エチレン／ブチルアクリレートコポリマーからなる群から選択される、請求項３に記載のソーラーセルモジュール。
【請求項５】
前記少なくとも１種のエチレン酢酸ビニルコポリマーが、エチレンの重合単位と、前記エチレン酢酸ビニルコポリマーの全重量に基づき、５〜５０重量％、または好ましくは１５〜４５重量％、またはより好ましくは２０〜４５重量％の酢酸ビニルの共重合単位と、を含んでなる、請求項１または２に記載のソーラーセルモジュール。
【請求項６】
前記少なくとも１種のエチレン／アルキル（メタ）アクリレートコポリマーエラストマーおよび／または少なくとも１種のエチレン酢酸ビニルコポリマーが架橋剤によって架橋される、請求項１〜５のいずれか一項に記載のソーラーセルモジュール。
【請求項７】
前記導電性粒子が金属粒子および非金属粒子から選択される、請求項１〜６のいずれか一項に記載のソーラーセルモジュール。
【請求項８】
前記導電性粒子が金属粒子であるか、または好ましくは、前記導電性粒子が、Ａｕ、Ａｇ、Ｎｉ、Ｃｕ、Ａｌ、Ｓｎ、Ｚｎ、Ｔｉ、Ｓｎ、Ｂｉ、Ｗ、Ｐｂおよびそれらの２種以上の合金の粒子からなる群から選択されるか、またはより好ましくは、前記導電性粒子が、Ｃｕ、Ａｇ、Ｎｉおよびそれらの合金の粒子から選択されるか、またはさらにより好ましくは、前記導電性粒子がＡｇ粒子である、請求項７に記載のソーラーセルモジュール。
【請求項９】
前記接着剤組成物の全重量に基づき、前記導電性粒子の４０〜８５重量％または４５〜８３重量％が前記ポリマーマトリックスに分散される、請求項１〜８のいずれか一項に記載のソーラーセルモジュール。